(57)【特許請求の範囲】
【請求項１】
繊維組成物の圧密化生成物を含む繊維質基板であって、
前記繊維組成物は、その中の繊維の合計質量に対して、
多分散指数が２．２〜２．５である３５〜７０質量％のポリエーテルイミド繊維と、
少なくとも５質量％の芳香族ポリアミドフィブリッドと、
２０〜３０質量％の液晶ポリマー繊維と、を含み、
厚みが０超〜８００μｍ未満であることを特徴とする繊維質基板。
【請求項２】
前記基板は、１０質量％未満のポリカーボネート繊維を含むことを特徴とする請求項１に記載の繊維質基板。
【請求項３】
前記繊維組成物は、
５０〜７０質量％のポリエーテルイミド繊維と、
５〜２０質量％の芳香族ポリアミドフィブリッドと、
２５〜３０質量％の液晶ポリマー繊維と、を含むことを特徴とする請求項１に記載の繊維質基板。
【請求項４】
前記繊維組成物は、
６０〜７０質量％のポリエーテルイミド繊維と、
５〜２０質量％の芳香族ポリアミドフィブリッドと、
２５〜３０質量％の液晶ポリマー繊維と、を含むことを特徴とする請求項１に記載の繊維質基板。
【請求項５】
前記芳香族ポリアミドは、芳香族パラ−ポリアミドであることを特徴とする請求項１乃至請求項４のいずれかに記載の繊維質基板。
【請求項６】
前記芳香族ポリアミドは、ポリ（ｐ−フェニレンテレフタルアミド）、ポリ（ｐ−フェニレンテレフタルアミド−ｃｏ−３’４’−オキシジフェニレンテレフタルアミド）あるいはこれらのアラミドの少なくとも１つを含む組み合わせであることを特徴とする請求項１乃至請求項５のいずれかに記載の繊維質基板。
【請求項７】
液晶ポリエステルは、ポリ（４−ヒドロキシ安息香酸−ｃｏ−６−ヒドロキシ−２−ナフトエ酸）であることを特徴とする請求項１乃至請求項６のいずれかに記載の繊維質基板。
【請求項８】
ポリエーテルイミド繊維は、ステープル繊維であり、
液晶ポリマー繊維は連続液晶ポリエステル繊維であることを特徴とする請求項１乃至請求項７のいずれかに記載の繊維質基板。
【請求項９】
前記芳香族ポリアミドフィブリッドの長さは０超〜０．３ｍｍ未満、幅は０超〜０．３ｍｍ未満、高さは０超〜０．１ｍｍ未満であることを特徴とする請求項１乃至請求項８のいずれかに記載の繊維質基板。
【請求項１０】
前記液晶ポリマー繊維は、液晶ポリエステル繊維であって、長さが３〜６ｍｍであり、線密度は１．７〜２．８ｄｔｅｘであることを特徴とする請求項１乃至請求項９のいずれかに記載の繊維質基板。
【請求項１１】
請求項１乃至請求項１０のいずれかに記載の繊維質基板を含むことを特徴とする物品。
【請求項１２】
前記物品は、モータ、ジェネレータまたは変圧器に含まれる、相分離器、一次絶縁体または二次絶縁体であることを特徴とする請求項１１に記載の物品。
【請求項１３】
溶媒と、繊維組成物であって、その中の繊維の合計質量に対して、多分散指数が２．２〜２．５である３５〜７０質量％のポリエーテルイミド繊維、少なくとも５質量％の芳香族ポリアミドフィブリッドおよび５〜３０質量％の液晶ポリマー繊維を含む繊維組成物と、を含むスラリーから層を形成するステップと、
前記層から水を取り除くステップと、
前記層を圧密化して繊維質基板を形成するステップと、を備えることを特徴とする繊維質基板の調製プロセス。
【請求項１４】
請求項１３に記載のプロセスで製造されることを特徴とする繊維質基板。
【請求項１５】
請求項１４に記載の繊維質基板を含む物品。
【発明の詳細な説明】
【背景技術】
【０００１】
本開示は電気絶縁紙に関する。
【０００２】
種々のタイプの電動機には、帯電部品と導線を非帯電部品および筐体要素から非導電的に分離するために電気絶縁紙が含まれている。電気絶縁紙は主に、セルロース繊維とアラミド繊維の２つの材料のいずれかで作られている。これらの両材料ともかなりの吸湿性を有しており、これによって、材料の電気的特性および絶縁システムのシステムレベルの性能は悪影響を受ける。そのために、これらの材料を十分に乾燥させておくために、広範囲に及ぶ乾燥操作と製造上の配慮が必要である。
【０００３】
また、セルロース紙の熱耐性能は限られているため、天然のセルロース系材料は、約１２０℃を超える温度への暴露の間、著しい長期分解を呈し始める。さらに、セルロース分解機構は水だけによって触媒されるのではなく、副産物として水を生成するために、自己触媒分解のカスケードサイクルに陥る。
【０００４】
一方、Ｎｏｍｅｘなどのアラミド繊維紙は、比較的高価であり、また、その多くの用途で「熱的に過剰品質」を表わしている。例えば、モータはほとんど、クラス−Ｆ（１５５℃）またはクラス−Ｈ（１８０℃）の絶縁システムを有しているが、Ｎｏｍｅｘは、絶縁クラス−Ｒ（２２０℃）ランクされている。こうした用途では、Ｎｏｒｍｅｘ電気絶縁紙の十分な熱耐性能は設計要求事項ではなく、従って、不要な過剰コストと考えられ得る。
【０００５】
従って、当分野では、セルロースやＮｏｒｍｅｘより吸湿性がかなり少なく、製造上高価でない電気グレード絶縁紙が求められている。こうした繊維が高温で作動できれば、さらに有利であろう。さらに、こうした電気紙の効率的な製造方法も求められている。
【発明の概要】
【０００６】
ある実施形態では、繊維組成物であって、その中の繊維の合計質量に対して、３５〜７０質量％のポリイミド繊維と、少なくとも５質量％の芳香族ポリアミドフィブリッドと、２０〜３０質量％の液晶ポリマー繊維と、を含む繊維組成物の圧密化生成物であって、厚みが０超〜２００μｍ未満の前記生成物を含む繊維質基板が提供される。
【０００７】
別の実施形態では、１０質量％未満のポリカーボネート繊維を含む繊維質基板を含む電気絶縁紙が開示される。
【０００８】
さらなる実施形態では、懸濁溶媒を含むスラリーと、繊維組成物であって、その中の繊維の合計質量に対して、３５〜７０質量％のポリイミド繊維、少なくとも５質量％の芳香族ポリアミド繊維および５〜３０質量％の液晶ポリマー繊維の組み合わせを含む繊維組成物と、を含むスラリーから層を形成するステップと；前記層から水を取り除くステップと；前記層を圧密化して繊維質基板を形成するステップと、を備える繊維質基板の調製プロセスが提供される。
【０００９】
別の実施形態では、上記の繊維質基板を含む物品が提供される。
【発明を実施するための形態】
【００１０】
本発明者らは、ポリエーテルイミド繊維と、液晶ポリマー繊維と、芳香族ポリアミドフィブリッドと、の組み合わせを用いて、耐湿性の電気グレード繊維質基板が製造できることを見出した。この紙は、圧密化できるように十分に異なる溶融温度を有するように選択された、いくつかのチョップ化熱可塑性ポリマー繊維を混合することによって製造できる。圧密化の間、主要ポリマーは連続フィルム状に押圧されるが、補強繊維ポリマーは不溶繊維として残存する。ある実施形態では、圧密化基板は、溶融ポリエーテルイミド繊維を含んでおり、この繊維が、紙内にフィルム状の構造を作る連続または半連続のマトリックスを形成する。
【００１１】
繊維質基板は、ポリイミド繊維を３５〜７０質量％、例えば、４０〜７０質量％、５０〜７０質量％、４０〜６５質量％、４５〜６５質量％、５０〜６５質量％、５０〜７０質量％、６０〜７０質量％あるいは６５〜７０質量％含んでいてもよい。
【００１２】
繊維質基板は、芳香族ポリアミドフィブリッドを少なくとも５質量％、例えば、５〜３０質量％、５〜２５質量％、５〜２０質量％、５〜１５質量％、５〜１０質量％、１０〜３０質量％、１０〜２５質量％、１０〜２０質量％あるいは１０〜１５質量％含んでいてもよい。
【００１３】
該繊維組成物は、液晶ポリマー繊維を５〜３０質量％、例えば、５〜２５質量％、５〜２０質量％、５〜１５質量％、５〜１０質量％、１０〜３０質量％、１０〜２５質量％、１０〜２０質量％、１０〜１５質量％、１５〜３０質量％、１５〜２５質量％、１５〜２０質量％、２０〜３０質量％あるいは２５〜３０質量％含んでいてもよい。
【００１４】
繊維質基板は、高温で熱安定であり得、機械的な高強度と高弾性率、低クリープおよびまたは良好な化学的安定性を有し得る。
【００１５】
本明細書での「繊維」は、アスペクト比（長さ：直径）が２超の、具体的には５超の、１０超の、あるいは１００超の単一のフィラメントを有する種々の構造を含む。「繊維」はまた、フィブレット（非常に短い（１ｍｍ未満））、微粒子（径５０μｍ未満）、フィブル化繊維（高度に分枝化し不規則であるため、高表面積を有する）およびフィブリル（繊維の小さな糸状要素）も含む。繊維径は、一般にはｄｔｅｘもしくはｄｐｆで報告される繊維番号で表される。「ｄｔｅｘ」として報告される数値は、繊維１０，０００ｍ当たりのグラム質量を表す。「ｄｐｆ」値は、繊維当たりのデニールを表す。デニール系の測定は、２本のフィラメント繊維と単一のフィラメント繊維で行われ、ｄｐｆ＝総デニール／均一なフィラメント量である。デニール関連のいくつかの一般的な算出式は以下の通りである：
１デニール＝９，０００ｍ当たり１ｇ＝４５０ｍ当たり０．０５ｇ＝１ｍ当たり０．１１１ｍｇ。
９，０００ｍの測定は実際には厄介であり、通常、サンプル９００ｍを秤量しそれを１０倍してデニール重量を求める。
【００１６】
本明細書での「フィブリッド」は、非常に小さくて非顆粒状、また、繊維状もしくはフィルム状の粒子であって、その３つの次元の内少なくとも１つの次元が最大次元に対して非常に小さく本質的には２次元粒子を意味する。この粒子の大きさは典型的には、長さ：０超〜０．３ｍｍ未満、幅：０超〜０．３ｍｍ未満、高さ：０超〜０．１ｍｍ未満である。フィブリッドの特定的な大きさは約１００μｍ×１００μｍ×０．１μｍである。
【００１７】
フィブリッドは典型的には、ポリマー溶液をこの溶液の溶媒とは混合しない液体の凝固浴へ流すことにより作られる。ポリマーの凝固に伴って、ポリマー溶液の流れは、激しいせん断力と乱流の影響を受ける。本発明のフィブリッド材料は、メタもしくはパラ−アラミドあるいはこれらの混合物であってもよい。より具体的には、フィブリッドはパラ−アラミドである。こうしたアラミドフィブリッドは、乾燥前に、湿潤状態で使用でき、紙のフロック成分周りに物理的に絡みついたバインダーとして堆積され得る。
【００１８】
本特許出願においては種々の数値範囲が開示される。これらの範囲は連続的であり、最小値と最大値間のすべての数値を含む。別途明示がある場合を除き、本出願の種々の数値範囲は近似である。同じ成分あるいは特性に係る範囲はすべて終点を含むものであり、該終点は互いに独立に組み合わせ可能である。
【００１９】
単数表現は量の限定を示すものではなく、参照されたアイテムが少なくとも１つ存在することを示すものである。本明細書での「その組み合わせ」とは、参照された要素の１つまたは複数と、任意に参照されていない類似の要素と、を含むものである。明細書全体に亘る「ある実施形態」、「別の実施形態」、「一部の実施形態」などは、該実施形態に関連して記載された特定の要素（例えば、特徴、構造、特性およびまたは特質）が記載の少なくとも１つの実施形態に含まれることを意味し、他の実施形態には含まれていてもいなくてもよい。また、記載された要素（類）は、種々の実施形態において任意の好適な方法で組み合わせられ得るものと理解されるべきである。
【００２０】
化合物は標準命名法を用いて記載される。例えば、表記のいかなる基によっても置換されていない位置は、その価電子帯が表示された結合または水素原子によって満たされているものと理解されるべきである。２つの文字または記号間以外のダッシュ（「−」）は、置換基の結合点を示す。例えば、−ＣＨＯは、カルボニル基の炭素を経由して結合される。「アルキル」は、特定の数の炭素原子を有するＣ１−３０分枝鎖および直鎖の不飽和脂肪族炭化水素基を含む。アルキルの例としては、これに限定されないが、メチル、エチル、ｎ−プロピル、ｉ−プロピル、ｎ−ブチル、ｓ−ブチル、ｔ−ブチル、ｎ−ペンチル、ｓ−ペンチル、ｎ−およびｓ−ヘキシル、ｎ−およびｓ−ヘプチルおよびｎ−およびｓ−オクチルが挙げられる。「アリール」は、指定された数の炭素原子と、任意に１〜３個のヘテロ原子（例えばＯ、Ｓ、Ｐ、ＮまたはＳｉ）と、を含む芳香族部分を意味し、これには、フェニル、トロポン、インダニルあるいはナフチルなどが含まれる。
【００２１】
別途明示がある場合を除き、本出願中の分子量はすべて質量平均分子量を指す。こうした分子量はすべてダルトン単位で表される。
【００２２】
別途明示がある場合を除き、すべてのＡＳＴＭ試験は、ＡＳＴＭ標準２００３年版に基づくものである。
【００２３】
ポリエーテルイミドは、式（１）の構造単位を２個以上、例えば１０〜１，０００個あるいは１０〜５００個含む：
【化１】
0006291475.tif 000002
式中、Ｒはそれぞれ同じであっても異なっていてもよく、Ｃ６−２０芳香族炭化水素基またはこれらのハロゲン化誘導体、直鎖または分枝鎖のＣ２−２０アルキレン基またはこれらのハロゲン化誘導体、Ｃ３−８シクロアルキレン基またはこれらのハロゲン化誘導体などの置換または未置換の二価有機基であり、特に、式（２）の二価基
【化２】
0006291475.tif 000003
［式中、Ｑ１は、−Ｏ−、−Ｓ−、−Ｃ（Ｏ）−、−ＳＯ２−、−ＳＯ−または−ＣｙＨ２ｙ−（ｙ：１〜５の整数）またはそのハロゲン化誘導体（パーフルオロアルキレン基を含む）］である。ある実施形態では、Ｒは、ｍ−フェニレンまたはｐ−フェニレンである。
【００２４】
さらに、式（１）のＴは−Ｏ−または式：−Ｏ−Ｚ−Ｏ−基であり、ここで、−Ｏ−または−Ｏ−Ｚ−Ｏ−基の二価結合は、３，３’、３，４’、４，３’または４，４’の位置にある。式（１）のＺ基は同じであっても異なっていてもよく、置換または未置換の二価有機基でもあり、Ｚの原子価を超過しない条件で、１〜６個のＣ１−８アルキル基、１〜８個のハロゲン原子あるいはこれらのものの少なくとも１つを含む組み合わせで任意に置換されたＣ６−２４単環式または多環式芳香族部分であり得る。典型的なＺ基は、式（３）のジヒドロキシ化合物から誘導された基を含む：
【化３】
0006291475.tif 000004
式中、ＲａおよびＲｂは同じであっても異なっていてもよく、例えば、ハロゲン原子またはＣ１−６１価アルキル基であり；ｐとｑはそれぞれ独立に０〜４の整数であり；ｃは０〜４であり；Ｘａは、２つのヒドロキシ置換芳香族基を結合する架橋基であり、各Ｃ６アリーレン基の架橋基とヒドロキシ置換基は、Ｃ６アリーレン基上で互いにオルト、メタまたはパラ（具体的にはパラ）に配置されている。架橋基Ｘａは、単結合、−Ｏ−、−Ｓ−、−Ｓ（Ｏ）−、−Ｓ（Ｏ）２−、−Ｃ（Ｏ）−またはＣ１−１８有機架橋基であり得る。前記Ｃ１−１８有機架橋基は環式または非環式であり、芳香族または非芳香族であり、ハロゲン類、酸素、窒素、硫黄、シリコンまたはリンなどのヘテロ原子をさらに含み得る。該Ｃ１−１８有機基は、これに結合するＣ６アリーレン基が互いに共通のアルキリデン炭素かまたはＣ１−１８有機架橋基の異なる炭素に結合されるように配置され得る。特定の例では、Ｚ基は式（３ａ）の構造の二価基である：
【化４】
0006291475.tif 000005
式中、Ｑは、−Ｏ−、−Ｓ−、−Ｃ（Ｏ）−、−ＳＯ２−、−ＳＯ−、−ＣｙＨ２ｙ−（ｙ：１〜５の整数）またはそのハロゲン化誘導体（パーフルオロアルキレン基を含む）である。ある特定の実施形態では、Ｚは、式（３ａ）のＱが２，２−イソプロピリデンであるビスフェノールＡから誘導される。
【００２５】
ある実施形態では、式（１）のＲはｍ−フェニレンまたはｐ−フェニレンであり、Ｔは、Ｚが式（３ａ）の二価基である−Ｏ−Ｚ−Ｏである。あるいは、Ｒはｍ−フェニレンあるいはｐ−フェニレンであり、Ｔは、Ｚが式（３ａ）の二価基でありＱが２，２−イソプロピリデンである−Ｏ−Ｚ−Ｏである。
【００２６】
一部の実施形態では、該ポリエーテルイミドはコポリマーであってもよく、例えば、式（１）の構造単位［式中、Ｒ基の少なくとも５０モル％は式（２）（式中、Ｑ１は−ＳＯ２−）のものであり；残りのＲ基は独立に、ｐ−フェニレンまたはｍ−フェニレンまたはこれらのものの少なくとも１つを含む組み合わせであり；Ｚは２，２−（４−フェニレン）イソプロピリデン）．である］であってもよい。あるいは、該ポリエーテルイミドは任意に、追加のイミド構造単位、例えば式（４）のイミド単位を含む：
【化５】
0006291475.tif 000006
式中、Ｒは式（１）で説明したものであり、Ｗは下式のリンカーである。
【化６】
0006291475.tif 000007
これらの追加のイミド構造単位の量は、合計の単位数に対して０〜１０モル％であり得、具体的には０〜５モル％であり得、より具体的には０〜２モル％であり得る。ある実施形態では、ポリエーテルイミド中には、追加のイミド単位は存在しない。
【００２７】
ポリエーテルイミドは、式（５）の芳香族ビス（エーテル無水物）と
【化７】
0006291475.tif 000008
式（６）の有機ジアミン
【化８】
0006291475.tif 000009
（式中、ＴとＲは上記に定義したもの）との反応を含む当業者に周知のいずれかの方法で調製できる。ポリエーテルイミドのコポリマーは、式（５）の芳香族ビス（エーテル無水物）と、異なるビス（無水物）、例えばＴがエーテル官能性を含まないビス（無水物）、例えばスルホンであるビス（無水物）と、の組み合わせを用いて製造できる。
【００２８】
ビス（無水物）の実例としては、３，３−ビス［４−（３，４−ジカルボキシフェノキシ）フェニル］プロパン二無水物；４，４’−ビス（３，４−ジカルボキシフェノキシ）ジフェニルエーテル二無水物；４，４’−ビス（３，４−ジカルボキシフェノキシ）ジフェニルスルフィド二無水物；４，４’−ビス（３，４−ジカルボキシフェノキシ）ベンゾフェノン二無水物；４，４’−ビス（３，４−ジカルボキシフェノキシ）ジフェニルスルホン二無水物；２，２−ビス［４−（２，３−ジカルボキシフェノキシ）フェニル］プロパン二無水物；４，４’−ビス（２，３−ジカルボキシフェノキシ）ジフェニルエーテル二無水物；４，４’−ビス（２，３−ジカルボキシフェノキシ）ジフェニルスルフィド二無水物；４，４’−ビス（２，３−ジカルボキシフェノキシ）ベンゾフェノン二無水物；４，４’−ビス（２、３−ジカルボキシフェノキシ）ジフェニルスルホン二無水物；４−（２，３−ジカルボキシフェノキシ）−４’−（３，４−ジカルボキシフェノキシ）ジフェニル−２，２−プロパン二無水物、４−（２，３−ジカルボキシフェノキシ）−４’−（３，４−ジカルボキシフェノキシ）ジフェニルエーテル二無水物；４−（２，３−ジカルボキシフェノキシ）−４’−（３，４−ジカルボキシフェノキシ）ジフェニルスルフィド二無水物；４−（２，３−ジカルボキシフェノキシ）−４’−（３，４−ジカルボキシフェノキシ）ベンゾフェノン二無水物、４−（２，３−ジカルボキシフェノキシ）−４’−（３，４−ジカルボキシフェノキシ）ジフェニルスルホン二無水物およびこれらの二無水物の少なくとも１つを含む組み合わせが挙げられる。
【００２９】
有機ジアミンの例としては、エチレンジアミン、プロピレンジアミン、トリメチレンジアミン、ジエチレントリアミン、トリエチレンテトラミン、ヘキサメチレンジアミン、ヘプタメチレンジアミン、オクタメチレンジアミン、ノナメチレンジアミン、デカメチレンジアミン、１，１２−ドデカンジアミン、１，１８−オクタデカンジアミン、３−メチルヘプタメチレンジアミン、４，４−ジメチルヘプタメチレンジアミン、４−メチルノナメチレンジアミン、５−メチルノナメチレンジアミン、２，５−ジメチルヘキサメチレンジアミン、２，５−ジメチルヘプタメチレンジアミン、２，２−ジメチルプロピレンジアミン、Ｎ−メチルビス（３−アミノプロピル）アミン、３−メトキシヘキサメチレンジアミン、１，２−ビス（３−アミノプロポキシ）エタン、ビス（３−アミノプロピル）スルフィド、１，４−シクロヘキサンジアミン、ビス−（４−アミノシクロヘキシル）メタン、ｍ−フェニレンジアミン、ｐ−フェニレンジアミン、２，４−ジアミノトルエン、２，６−ジアミノトルエン、ｍ−キシリレンジアミン、ｐ−キシリレンジアミン、２−メチル−４，６−ジエチル−１，３−フェニレンジアミン、５−メチル−４，６−ジエチル−１，３−フェニレン−ジアミン、ベンジジン、３，３’−ジメチルベンジジン、３，３’−ジメトキシベンジジン、１，５−ジアミノナフタレン、ビス（４−アミノフェニル）メタン、ビス（２−クロロ−４−アミノ−３，５−ジエチルフェニル）メタン、ビス（４−アミノフェニル）プロパン、２，４−ビス（ｐ−アミノ−ｔ−ブチル）トルエン、ビス（ｐ−アミノ−ｔ−ブチルフェニル）エーテル、ビス（ｐ−メチル−ｏ−アミノフェニル）ベンゼン、ビス（ｐ−メチル−ｏ−アミノペンチル）ベンゼン、１，３−ジアミノ−４−イソプロピルベンゼン、ビス（４−アミノフェニル）スルフィド、ビス−（４−アミノフェニル）スルホンおよびビス（４−アミノフェニル）エーテルが挙げられる。これらの化合物の組み合わせも使用できる。一部の実施形態では、有機ジアミンは、ｍ−フェニレンジアミン、ｐ−フェニレンジアミン、スルホニルジアニリンあるいはこれらのジアミンの少なくとも１つを含む組み合わせである。
【００３０】
米国特許第３，８４７，８６７号、同第３，８５２，２４２号、同第３，８０３，０８５号、同第３９０５，９４２号、同第３，９８３，０９３号、同第４，４４３，５９１号および同第７，０４１，７７３号で開示されているものも、多くのポリエーテルイミド製造方法に含まれる。これらの特許は、ポリイミド調製方法の一般的および具体的方法を例示として教示する目的で言及したものである。一部のポリエーテルイミド（ＰＥＩ）材料は、ＡＳＴＭ  Ｄ５２０５−９６のポリエーテルイミド材料標準分類システムに記載されている。
【００３１】
ポリエーテルイミドのメルトインデックスは、ＡＳＴＭ  Ｄ１２３８に準拠し温度３４０〜３７０℃、荷重６．７ｋｇで測定して、０．１〜１０ｇ／ｍｉｎであり得る。一部の実施形態では、ポリエーテルイミドポリマーの質量平均分子量（Ｍｗ）は、ポリスチレン標準を用いたゲル透過クロマトグラフィで測定して、１，０００〜１５０，０００ｇ／モル（ダルトン）である。一部の実施形態では、ポリエーテルイミドのＭｗは１０，０００〜８０，０００ダルトンである。こうしたポリエーテルイミドポリマーの固有粘度は、典型的には、２５℃のｍ−クレゾール中で測定して０．２ｄＬ／ｇ超であり、より具体的には０．３５〜０．７ｄＬ／ｇである。
【００３２】
ある実施形態では、ポリエーテルイミドは、５０ｐｐｍ未満のアミン末端基を含む。他の例では，該ポリマーは、１ｐｐｍ未満の遊離した未重合のビスフェノールＡ（ＢＰＡ）も有するであろう。
【００３３】
ポリエーテルイミドは、残留溶媒およびまたは水などの低濃度の残留揮発性種を有し得る。一部の実施形態では、ポリエーテルイミドは、濃度が１，０００質量ｐｐｍ未満の、より具体的には５００質量ｐｐｍ未満の、さらにより具体的には３００質量ｐｐｍ未満の、さらにより具体的には１００質量ｐｐｍ未満の残留揮発性種を有する。一部の実施形態では、該組成物は、濃度が１，０００質量ｐｐｍ未満の、より具体的には５００質量ｐｐｍ未満の、さらにより具体的には３００質量ｐｐｍ未満の、さらにより具体的には１００質量ｐｐｍ未満の残留揮発性種を有する。
【００３４】
残留揮発性種の例としては、ハロゲン化芳香族化合物（クロロベンゼン、ジクロロベンゼン、トリクロロベンゼンなど）、非プロトン性極性溶媒（ジメチルホルムアミド（ＤＭＦ）、Ｎ−メチルピロリジノン（ＮＭＰ）、ジメチルスルホキシド（ＤＭＳＯ）など）、ジアリールスルホン、スルフォラン、ピリジン、フェノール、ベラトロール、アニソール、クレゾール、キシレノール、ジクロロエタン、テトラクロロエタン、ピリジンおよびこれらの混合物が挙げられる。
【００３５】
最終のポリマー生産物中の低濃度の残留揮発性種は、例えば、蒸発液化や蒸留などの既知の方法で達成できる。一部の実施形態では、任意の溶媒の大部分は除去でき、任意の残留揮発性種も、任意に減圧下の蒸発液化または蒸留によってポリマー生産物から除去できる。他の実施形態では、該重合反応は、溶媒中、ある所望の終了レベルまで行われ、その後、重合反応を本質的に終了させて、残留する大部分の水を溶液中の最初の反応に続く蒸発液化ステップの間に除去する。ポリマー混合物を液化させて、溶媒と他の揮発性種の濃度を良好な溶融加工性に必要な低濃度まで低減させる装置は、一般に、揮発性種の除去を促進するために高表面積を迅速に生成する能力と共に、減圧下で高温加熱できる。一般に、こうした装置の混合部は、ポンプに十分なパワーを供給して、高温で非常に粘性であり得るポリエーテルイミド融液を撹拌できる。好適な蒸発液化装置としては、これに限定されないが、例えば、ＬＵＷＡ社製のものなどのワイプ式薄膜蒸発装置（ｗｉｐｅｄ  ｆｉｌｍｓ  ｅｖａｐｏｒａｔｏｒ）やＷｅｒｎｅｒ  Ｐｆｌｅｉｄｅｒｅｒ社またはＷｅｌｄｉｎｇ  Ｅｎｇｉｎｅｅｒｓ社製のものなどの脱揮押出機（特に、多数の通気孔部分を備えた二軸押出機）などが挙げられる。
【００３６】
一部の実施形態では、ポリエーテルイミドのガラス転移温度は２００〜２８０℃である。
【００３７】
既知の溶融ろ過技術を用いてポリエーテルイミドを溶融ろ過し、異物、炭化粒子、架橋樹脂あるいは同様の不純物を除去することが有用であることが多い。溶解ろ過は最初の樹脂分離の間に行ってもよく、あるいはそれ以降のステップで行ってもよい。ポリエーテルイミドは、押出操作で溶融ろ過できる。溶融ろ過は、大きさが１００μｍ以上の粒子を十分に除去できる細孔径、あるいは大きさが４０μｍ以上の粒子を十分に除去できる細孔径のフィルタを用いて行える。
【００３８】
一実施形態では、ポリエーテルイミドは、（ａ）ポリエーテルイミド樹脂と、（ｂ）前記ポリエーテルイミド樹脂の溶融安定性の向上に効果的な量のリン含有安定剤と、を含むポリエーテルイミド熱可塑性樹脂を含んでおり、ここで、前記リン含有安定剤は低揮発性であって、不活性雰囲気下、そのサンプルを室温〜３００℃まで昇温速度２０℃／ｍｉｎで加熱時の熱重量分析で測定したサンプルの不揮発残存量は、初期量に対して１０質量％以上である。一実施形態では、該リン酸含有安定剤は、式Ｐ−Ｒａの構造を有する（Ｒ’は独立に、水素、アルキル、アルコキシ、アリール、アリールオキシあるいはオキシ置換基；ａは３または４）。こうした適切な安定したポリエーテルイミドの例は米国特許第６，００１，９５７号に記載されており、該特許はその全体が本明細書に援用される。
【００３９】
ポリエーテルイミド組成物は任意に、紫外線吸収剤、安定剤（光安定剤他）、潤滑剤、可塑剤、顔料、染料、着色剤、帯電防止剤、金属不活性化剤およびこれらの添加剤の少なくとも１つを含む組み合わせなどの添加剤を含んでいてもよい。一部の実施形態では、添加剤は、離型剤と、ホスファイト安定剤、ホスホナイト安定剤、ヒンダードフェノール安定剤およびこれらのものの少なくとも１つの組み合わせを含む安定剤と、を含んでいてもよい。ある実施形態では、リン含有安定剤が使用される。
【００４０】
酸化防止剤は、ホスファイト、ホスホナイト、ヒンダードフェノールあるいはこれらの酸化防止剤の少なくとも１つを含む組み合わせなどの化合物であってもよい。トリアリールホスファイトとアリールホスホネートとを含むリン含有安定剤は、有用な添加剤として注目される。二官能性リン含有化合物も使用され得る。一部の実施形態では、溶融混合の間、あるいは射出成形などのその後の溶融成形プロセスの間の安定剤の逸失を防ぐためには、分子量が３００ダルトン以上〜５，０００ダルトン以下のリン含有安定剤が有用である。添加剤は、分子量が５００ダルトン超のヒンダードフェノールを含んでいてもよい。リン含有安定剤の組成物中の量は、組成物の合計質量に対して、０．０１〜３．０質量％あるいは０．０１〜１．０質量％であってもよい。
【００４１】
該繊維質基板は、ポリエーテルイミド以外の材料で構成される繊維をさらに含む。他の繊維は、芳香族ポリアミド繊維（ホモポリマーとコポリマーを含む）や芳香族ポリエステル繊維（ホモポリマーとコポリマーを含む）などの高強度、耐熱性の有機繊維であってもよい。こうした繊維は、約１０ｇ／Ｄ〜約５０ｇ／Ｄの、具体的には１５ｇ／Ｄ〜約５０ｇ／Ｄの強度と、３００℃を超える、具体的には約３５０℃を超える熱分解温度と、を有していてもよい（１ｇ／Ｄ＝８．８３０ｃＮ／ｔｅｘ）。本明細書での「芳香族」ポリマーは、２つの芳香環に直接結合したポリマー結合（例えば−ＣＯ−ＮＨ−）を少なくとも８５モル％含む。
【００４２】
全芳香族ポリエステル繊維は液晶ポリエステルを含む。こうした全芳香族ポリエステル繊維の実例としては、ｐ−ヒドロキシ安息香酸の自己縮合ポリマー、テレフタル酸とヒドロキノンとから誘導された繰り返し単位を含むポリエステル、ｐ−ヒドロキシ安息香酸と６−ヒドロキシ−２−ナフト酸とから誘導された繰り返し単位を含むポリエステル繊維、あるいはこれらの組み合わせが挙げられる。特定の全芳香族液晶ポリエステル繊維は、４−ヒドロキシ安息香酸と６−ヒドロキシナフタレン−２−カルボン酸との重縮合で製造される（（株）クラレから商品名ＶＥＣＴＲＡＮで販売されている）。こうした全芳香族ポリエステル繊維は、当業者に既知の任意の方法で製造できる。
【００４３】
芳香族ポリアミド繊維もアラミド繊維として既知であり、パラ−アラミド繊維あるいはメタ−アラミド繊維として広く分類できる。パラ−アラミド繊維の実例としては、ポリ（ｐ−フェニレンテレフタルアミド）繊維（例えば、Ｅ．Ｉ．Ｄｕ  Ｐｏｎｔ  ｄｅ  Ｎｅｍｏｕｒｓ社とＤｕ  Ｐｏｎｔ−Ｔｏｒａｙ社が商標名ＫＥＶＬＡＲ（登録商標）で製造）、ｐ−フェニレンテレフタルアミド／ｐ−フェニレン３，４’−ジフェニレンエーテルテレフタルアミドコポリマー繊維（帝人（株）が商品名ＴＥＣＨＮＯＲＡおよびＴＷＡＲＯＮで製造）、あるいはこれらの芳香族ポリアミドの少なくとも１つを含む組み合わせが挙げられる。メタ−アラミド繊維の実例としては、ポリ（ｍ−フェニレンテレフタルアミド）繊維（例えばＥ．Ｉ．Ｄｕ  Ｐｏｎｔ  ｄｅ  Ｎｅｍｏｕｒｓ社が商標名ＮＯＭＥＸ（登録商標）で製造）が挙げられる。こうしたアラミド繊維は、当業者に既知の方法で製造できる。ある特定の実施形態では、該アラミド繊維は、パラ型ホモポリマー繊維、例えばポリ（ｐ−フェニレンテレフタルアミド）繊維である。
【００４４】
アラミドフィブリッドは、繊維質基板における成分である。フィブリッドは典型的には、ポリマー溶液をこの溶液の溶媒とは混合しない液体の凝固浴へ流すことにより作られる。ポリマーの凝固に伴って、ポリマー溶液の流れは、激しいせん断力と乱流の影響を受ける。本発明のフィブリッド材料は、メタもしくはパラ−アラミドあるいはその混合物を含む。より具体的には、フィブリッドはパラ−アラミドである。こうしたアラミドフィブリッドは、乾燥前に、湿潤状態で使用でき、紙のフロック成分周りに物理的に絡みついたバインダーとして堆積され得る。
【００４５】
繊維質基板は、ポリカーボネート繊維を含んでいてもよい。ポリカーボネートは、式（１）の繰り返し構造カーボネート単位を有するポリマーである：
【化９】
0006291475.tif 000010
式中、Ｒ１基の総数の少なくとも６０％は芳香族部分を含み、残りは脂肪族、脂環式または芳香族である。ある実施形態では、Ｒ１はそれぞれＣ６−３０芳香族基である。Ｒ１は、式：ＨＯ−Ｒ１−ＯＨの、特に式（２）の芳香族ジヒドロキシ化合物から誘導される：
【化１０】
0006291475.tif 000011
式中、Ａ１およびＡ２はそれぞれ単環式の二価芳香族基であり、Ｙ１は、単結合またはＡ１とＡ２とを分離する少なくとも１つの原子を有する架橋基である。ある典型的な実施形態では、１つの原子がＡ１とＡ２を分離する。また、式（３）の化合物も含まれている：
【化１１】
0006291475.tif 000012
式中、ＲａとＲｂはそれぞれ独立に、ハロゲン原子または一価の炭化水素基であり、同じであっても異なっていてもよく；ｐとｑはそれぞれ独立に０〜４の整数であり；Ｘａは、２つのヒドロキシ置換芳香族基を結合する架橋基であり、各Ｃ６アリーレン基の架橋基とヒドロキシ置換基は、Ｃ６アリーレン基上で互いにオルト、メタまたはパラ（特定的にはパラ）に配置されている。ある実施形態では、架橋基Ｘａは、単結合、−Ｏ−、−Ｓ−、−Ｓ（Ｏ）−、−Ｓ（Ｏ）２−、−Ｃ（Ｏ）−、あるいはＣ１−１８有機基である。該Ｃ１−１８有機架橋基は、環式または非環式であり、芳香族または非芳香族であり、ハロゲン、酸素、窒素、硫黄、シリコンまたはリンなどのヘテロ原子をさらに含み得る。該Ｃ１−１８有機基は、これに結合するＣ６アリーレン基が互いに共通のアルキリデン炭素かまたはＣ１−１８有機架橋基の異なる炭素に結合されるように配置され得る。特に、Ｘａは、Ｃ１−１８アルキレン基、Ｃ３−１８シクロアルキレン基、縮合Ｃ６−１８シクロアルキレン基、あるいは式：−Ｂ１−Ｗ−Ｂ２−（式中、Ｂ１とＢ２は同じであっても異なっていてもよいＣ１−６アルキレン基であり、ＷはＣ３−１２シクロアルキリデン基またはＣ６−１６アリーレン基）の基である。
【００４６】
典型的なＣ１−１８有機架橋基としては、メチレン、シクロヘキシルメチレン、エチリデン、ネオペンチリデン、イソプロピリデン、２−［２．２．１］−ビシクロヘプチリデンおよび、シクロヘキシリデン、シクロペンチリデン、シクロドデシリデンおよびアダマンチリデンなどのシクロアルキリデンが挙げられる。Ｘａが置換シクロアルキリデンである式（３）のビスフェノールの特定的な例としては、式（４）のシクロヘキシリデン−架橋アルキル置換ビスフェノールが挙げられる：
【化１２】
0006291475.tif 000013
式中、Ｒａ’とＲｂ’はそれぞれ独立にＣ１−１２アルキルであり、ＲｇはＣ１−１２アルキルまたはハロゲンであり、ｒおよびｓはそれぞれ独立に１〜４であり、ｔは０〜１０である。ある特定の実施形態では、Ｒａ’とＲｂ’は、シクロヘキシリデン架橋基に対してメタ位置に配置される。置換基Ｒａ’、Ｒｂ’およびＲｇは、適切な数の炭素原子を含む場合、直鎖、環式、二環式または分枝鎖であり得、飽和または不飽和であり得る。ある実施形態では、Ｒａ’とＲｂ’はそれぞれ独立にＣ１−４アルキルであり、ＲｇはＣ１−４アルキルであり、ｒとｓはそれぞれ１であり、ｔは０〜５である。別の特定の実施形態では、Ｒａ’、Ｒｂ’およびＲｇはそれぞれメチルであり、ｒとｓはそれぞれ１であり、ｔは０または３である。別の典型的な実施形態では、シクロヘキシリデン−架橋ビスフェノールは、クレゾール２モルと、水素化イソホロン（例えば１，１，３−トリメチル−３−シクロヘキサン−５−オン）１モルと、の反応生成物である。
【００４７】
また、式（３）のビスフェノールのＸａは、式（５）の置換Ｃ３−１８シクロアルキリデンでもあり得る：
【化１３】
0006291475.tif 000014
式中、Ｒｒ、Ｒｐ、ＲｑおよびＲｔは独立に、水素、ハロゲン、酸素またはＣ１−１２有機基であり；Ｉは、直接結合、炭素あるいは二価の酸素、硫黄、あるいは−Ｎ（Ｚ）−（式中、Ｚは、水素、ハロゲン、ヒドロキシ、Ｃ１−１２アルキル、Ｃ１−１２アルコキシあるいはＣ１−１２アシルであり；共に取り込まれたＲｒ、Ｒｐ、Ｒｑ、Ｒｔの少なくとも２つが縮合した、脂環式、芳香族、またはヘテロ芳香環がであるという条件で、ｈは０〜２であり、ｊは１または２であり、ｉは０または１の整数であり、ｋは、０〜３の整数である。該縮合環が芳香族であれば、式（５）の環は、環が縮合された炭素−炭素不飽和結合を有するであろうことは理解されるであろう。ｋが１、ｉが０の場合、式（５）の環は炭素原子を４個含み、ｋが２の場合、式（５）の環は炭素原子を５個含み、ｋが３の場合、この環は炭素原子を６個含む。ある実施形態では、２つの隣接する基（例えば、共に取り込まれたＲｑとＲｔ）が芳香族基を形成し、別の実施形態では、共に取り込まれたＲｑとＲｔが１つの芳香族基を形成し、共に取り込まれたＲｒとＲｐが別の芳香族基を形成する。共に取り込まれたＲｑとＲｔが芳香族基を形成する場合、Ｒｐは二重結合酸素原子、すなわちケトンであり得る。
【００４８】
式（３）のビスフェノール化合物の別の特定の実施形態では、Ｃ１−１８有機架橋基は、−Ｃ（Ｒｃ）（Ｒｄ）−基または−Ｃ（＝Ｒｅ）−基（式中、ＲｃおよびＲｄはそれぞれ独立に、水素原子あるいは一価の直鎖または環式炭化水素基であり、Ｒｅは二価の炭化水素基であり、ｐおよびｑはそれぞれ０または１であり、ＲａおよびＲｂはそれぞれＣ１−３アルキル基、特に、各アリーレン基の水酸基に対してメタ位置に配置されたメチルである）を含む。
【００４９】
式：ＨＯ−Ｒ１−ＯＨの他の有用な芳香族ジヒドロキシ化合物としては、式（６）の芳香族ジヒドロキシ化合物が挙げられる：
【化１４】
0006291475.tif 000015
式中、Ｒｈはそれぞれ独立に、ハロゲン原子、Ｃ１−１０アルキル基などのＣ１−１０ヒドロカルビル基、ハロゲン置換Ｃ１−１０アルキル基、Ｃ６−１０アリール基またはハロゲン置換Ｃ６−１０アリール基であり、ｎは０〜４である。通常、該ハロゲンは臭素である。
【００５０】
特定の芳香族ジヒドロキシ化合物の一部の実例としては、４，４’−ジヒドロキシビフェニール、１，６−ジヒドロキシナフタレン、２，６−ジヒドロキシナフタレン、ビス（４−ヒドロキシフェニル）メタン、ビス（４−ヒドロキシフェニル）ジフェニルメタン、ビス（４−ヒドロキシフェニル）−１−ナフチルメタン、１，２−ビス（４−ヒドロキシフェニル）エタン、１，１−ビス（４−ヒドロキシフェニル）−１−フェニルエタン、２−（４−ヒドロキシフェニル）−２−（３−ヒドロキシフェニル）プロパン、ビス（４−ヒドロキシフェニル）フェニルメタン、２，２−ビス（４−ヒドロキシ−３−ブロモフェニル）プロパン、１，１−ビス（ヒドロキシフェニル）シクロペンタン、１，１−ビス（４−ヒドロキシフェニル）シクロヘキサン、１，１−ビス（４−ヒドロキシフェニル）イソブテン、１，１−ビス（４−ヒドロキシフェニル）シクロドデカン、ｔｒａｎｓ−２，３−ビス（４−ヒドロキシフェニル）−２−ブテン、２，２−ビス（４−ヒドロキシフェニル）アダマンタン、α，α’−ビス（４−ヒドロキシフェニル）トルエン、ビス（４−ヒドロキシフェニル）アセトニトリル、２，２−ビス（３−メチル−４−ヒドロキシフェニル）プロパン、２，２−ビス（３−エチル−４−ヒドロキシフェニル）プロパン、２，２−ビス（３−ｎ−プロピル−４−ヒドロキシフェニル）プロパン、２，２−ビス（３−イソプロピル−４−ヒドロキシフェニル）プロパン、２，２−ビス（３−ｓｅｃ−ブチル−４−ヒドロキシフェニル）プロパン、２，２−ビス（３−ｔ−ブチル−４−ヒドロキシフェニル）プロパン、２，２−ビス（３−シクロヘキシル−４−ヒドロキシフェニル）プロパン、２，２−ビス（３−アリル−４−ヒドロキシフェニル）プロパン、２，２−ビス（３−メトキシ−４−ヒドロキシフェニル）プロパン、２，２−ビス（４−ヒドロキシフェニル）ヘキサフルオロプロパン、１，１−ジクロロ−２，２−ビス（４−ヒドロキシフェニル）エチレン、１，１−ジブロモ−２，２−ビス（４−ヒドロキシフェニル）エチレン、１，１−ジクロロ−２，２−ビス（５−フェノキシ−４−ヒドロキシフェニル）エチレン、４，４’−ジヒドロキシベンゾフェノン、３，３−ビス（４−ヒドロキシフェニル）−２−ブタノン、１，６−ビス（４−ヒドロキシフェニル）−１，６−ヘキサンジオン、エチレングリコールビス（４−ヒドロキシフェニル）エーテル、ビス（４−ヒドロキシフェニル）エーテル、ビス（４−ヒドロキシフェニル）スルフィド、ビス（４−ヒドロキシフェニル）スルホキシド、ビス（４−ヒドロキシフェニル）スルホン、９，９−ビス（４−ヒドロキシフェニル）フッ素、２，７−ジヒドロキシピレン、６，６’−ジヒドロキシ−３，３，３’，３’−テトラメチルスピロ（ビス）インダン（「スピロビインダンビスフェノール」）、３，３−ビス（４−ヒドロキシフェニル）フタルイミド、２，６−ジヒドロキシジベンゾ−ｐ−ダイオキシン、２，６−ジヒドロキシチアントレン、２，７−ジヒドロキシフェノキサチン、２，７−ジヒドロキシ−９，１０−ジメチルフェナジン、３，６−ジヒドロキシジベンゾフラン、３，６−ジヒドロキシジベンゾチオフェンおよび２，７−ジヒ��ロキシカルバゾール、レゾルシノール、５−メチルレゾルシノール、５−エチルレゾルシノール、５−プロピルレゾルシノール、５−ブチルレゾルシノール、５−ｔ−ブチルレゾルシノール、５−フェニルレゾルシノール、５−クミルレゾルシノール、２，４，５，６−テトラフルオロレゾルシノール、２，４，５，６−テトラブロモレゾルシノールなどの置換レゾルシノール化合物；カテコール；ヒドロキノン；２−メチルヒドロキノン、２−エチルヒドロキノン、２−プロピルヒドロキノン、２−ブチルヒドロキノン、２−ｔ−ブチルヒドロキノン、２−フェニルヒドロキノン、２−クミルヒドロキノン、２，３，５，６−テトラメチルヒドロキノン、２，３，５，６−テトラ−ｔ−ブチルヒドロキノン、２，３，５，６−テトラフルオロヒドロキノン、２，３，５，６−テトラブロモヒドロキノンなどの置換ヒドロキノン、あるいは、これらのジヒドロキシ化合物の組み合わせが挙げられる。
【００５１】
式（３）のビスフェノール化合物の具体的な例としては、１，１−ビス（４−ヒドロキシフェニル）メタン、１，１−ビス（４−ヒドロキシフェニル）エタン、２，２−ビス（４−ヒドロキシフェニル）プロパン（以後、「ビスフェノールＡ」または「ＢＰＡ」）、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニル）ｎ−ブタン、２，２−ビス（４−ヒドロキシ−２−メチルフェニル）プロパン、１，１−ビス（４−ヒドロキシ−ｔ−ブチルフェニル）プロパン、３，３−ビス（４−ヒドロキシフェニル）フタルイミジン、２−フェニル−３，３−ビス（４−ヒドロキシフェニル）フタルイミジン（ＰＰＰＢＰ）および１，１−ビス（４−ヒドロキシ−３−メチルフェニル）シクロヘキサン（ＤＭＢＰＣ）が挙げられる。これらのジヒドロキシ化合物の組み合わせも使用できる。ある特定の実施形態では、前記ポリカーボネートは、Ａ１およびＡ２がそれぞれｐ−フェニレンであり、Ｙ１が式（３）のイソプロピリデンであるビスフェノールＡから誘導された直鎖のホモポリマーである。
【００５２】
本明細書の「ポリカーボネート」には、ホモポリカーボネート（ポリマー中のそれぞれのＲ１が同じである）、カーボネート単位中に異なるＲ１部分を含むコポリマー（本明細書では「コポリカーボネート」と呼ぶ）、カーボネート単位と他のタイプのポリマー単位（エステル単位など）とを含むコポリマー、およびホモポリカーボネートおよびまたはコポリカーボネートの組み合わせを含むコポリマーが含まれる。本明細書での「組み合わせ」には、配合物、混合物、混ぜもの、反応生成物などが含まれる。
【００５３】
特定のポリカーボネートコポリマーはポリ（カーボネート−エステル）である。こうしたコポリマーは、式（１）の繰り返しカーボネート単位に加えて、式（７）の繰り返し単位をさらに含む：
【化１５】
0006291475.tif 000016
式中、Ｊは、ジヒドロキシ化合物から誘導された二価の基であり、例えば、Ｃ２−１０アルキレン基、Ｃ６−２０脂環式基、Ｃ６−２０芳香族基あるいは、アルキレン基が２〜６個の炭素原子、具体的には２個、３個または４個の炭素原子を含むポリオキシアルキレン基であってもよく；Ｔは、ジカルボン酸から誘導された二価の基であり、例えば、Ｃ２−１０アルキレン基、Ｃ６−２０脂環式基、Ｃ６−２０アルキル芳香族基またはＣ６−２０芳香族基であってもよい。異なるＴ基およびまたはＪ基の組み合わせを含むポリ（カーボネート−エステル）も使用できる。ポリ（カーボネート−エステル）は分枝鎖であっても直鎖であってもよい。
【００５４】
ある実施形態では、Ｊは、直鎖、分枝鎖または環式（多環式を含む）構造を有するＣ２−３０アルキレン基である。別の実施形態では、Ｊは、式（３）の芳香族ジヒドロキシ化合物から誘導される。別の実施形態では、Ｊは、式（４）の芳香族ジヒドロキシ化合物から誘導される。別の実施形態では、Ｊは、式（６）の芳香族ジヒドロキシ化合物から誘導される。
【００５５】
該ポリエステル単位の調製に用いられる典型的な芳香族ジカルボン酸としては、イソフタル酸またはテレフタル酸、１，２−ジ（ｐ−カルボキシフェニル）エタン、４，４’−ジカルボキシジフェニルエーテル、４，４’−ビス安息香酸あるいは、これらの酸の少なくとも１つを含む組み合わせが挙げられる。１，４−、１，５−または２，６−ナフタレンジカルボン酸などの縮合環を含む酸が含まれていてもよい。特定のジカルボン酸としては、テレフタル酸、イソフタル酸、ナフタレンジカルボン酸、シクロヘキサンジカルボン酸あるいはこれらの酸の組み合わせが挙げられる。特定のジカルボン酸は、質量比が約９１：９〜約２：９８の範囲のイソフタル酸とテレフタル酸との組み合わせを含む。別の特定の実施形態では、ＪはＣ２−６アルキレン基であり、Ｔは、ｐ−フェニレン、ｍ−フェニレン、ナフタレン、二価の脂環式基あるいはこれらのものの少なくとも１つを含む組み合わせである。
【００５６】
該コポリマーのカーボネート単位とエステル単位とのモル比は、最終組成物の所望の特性に応じて大きく変わり得るが、例えば１：９９〜９９：１であり、具体的には１０：９０〜９０：１０であり、より具体的には２５：７５〜７５：２５である。
【００５７】
式（８）のポリ（カーボネート−エステル）の特定の実施形態は、繰り返し芳香族カーボネート単位と繰り返し芳香族エステル単位とを含む：
【化１６】
0006291475.tif 000017
式中、Ａｒは、ジカルボン酸またはジカルボン酸類の組み合わせの二価の芳香族残基であり、Ａｒ’は、式（３）のビスフェノールまたは式（６）のジヒドロキシ化合物の二価の芳香族残基である。このように、Ａｒはアリール基であり、より具体的には、式（９ａ）のイソフタル酸残基、式（９ｂ）のテレフタル酸残基
【化１７】
0006291475.tif 000018
あるいは、これらのものの少なくとも１つを含む組み合わせである。Ａｒ’は、例えばビフェノールまたはビスフェノールＡの残基などの多環式であっても、あるいは、例えばヒドロキノンまたはレゾルシノールの残基などの単環式であってもよい。
【００５８】
さらに、式（８）のポリ（カーボネート−エステル）において、ｘとｙはそれぞれ、コポリマーの合計１００質量部に対する芳香族エステル単位の質量部および芳香族カーボネート単位の質量部を表す。具体的には、芳香族エステル含有量ｘは、２０〜１００質量部、具体的には３０〜９５質量部、さらにより具体的には５０〜９５質量部であり、カーボネート含有量ｙは、０超〜８０質量部、より具体的には５〜７０質量部、さらにより具体的には５〜５０質量部である。一般に、ポリエステルの調製に用いられる芳香族ジカルボン酸はいずれも、式（８）のポリ（カーボネート−エステル）の調製に利用され得るが、テレフタル酸だけを使用してもよく、あるいは、質量比が５：９５〜９５：５の範囲のテレフタル酸とイソフタル酸の混合物を使用してもよい。この実施形態では、式（８）のポリ（カーボネート−エステル）は、ビスフェノールＡおよびホスゲンとイソ−およびテレフタロイルクロリドとの反応から誘導でき、その固有粘度は、（温度が２５℃の塩化メチレン中で測定して）０．５〜０．６５ｄＬ／ｇであり得る。カーボネート単位を３５〜４５質量％と、イソフタレートとテレフタレートとのモル比が４５：５５〜５５：４５のエステル単位を５５〜６５質量％と、を含む式（８）のコポリマーは、ポリ（カーボネート−エステル）（ＰＣＥ）と呼ばれることが多く、カーボネート単位を１５〜２５質量％と、イソフタレートとテレフタレートとのモル比が９８：２〜８８：１２のエステル単位を７５〜８５質量％と、を含むコポリマーは、ポリ（フタレート−カーボネート）（ＰＰＣ）と呼ばれることが多い。
【００５９】
別の特定の実施形態では、ポリ（カーボネート−エステル）は、式（３）のビスフェノール化合物から誘導された式（１）のカーボネート単位と、芳香族ジカルボン酸と式（６）のジヒドロキシ化合物とから誘導されたエステル単位と、を含む。具体的には、該エステル単位は、式（９）のアリーレートエステル単位である：
【化１８】
0006291475.tif 000019
式中、Ｒ４はそれぞれ独立に、ハロゲンまたはＣ１−４アルキルであり、ｐは０〜３である。アリレートエステル単位は、テレフタル酸とイソフタル酸の混合物あるいはそれらの化学的等価物の混合物と化合物（５−メチルレゾルシノール、５−エチルレゾルシノール、５−プロピルレゾルシノール、５−ブチルレゾルシノール、５−ｔ−ブチルレゾルシノール、２，４，５−トリフルオロレゾルシノール、２，４，６−トリフルオロレゾルシノール、４，５，６−トリフルオロレゾルシノール、２，４，５−トリブロモレゾルシノール、２，４，６−トリブロモレゾルシノール，４，５，６−トリブロモレゾルシノール、カテコール、ヒドロキノン、２−メチルヒドロキノン、２−エチルヒドロキノン、２−プロピルヒドロキノン、２−ブチルヒドロキノン、２−ｔ−ブチルヒドロキノン、２，３，５−トリメチルヒドロキノン、２，３，５−ｔｒｉ−ｔ−ブチルヒドロキノン、２，３，５−トリフルオロヒドロキノン、２，３，５−トリブロモヒドロキノンあるいはこれらの化合物の組み合わせなど）との反応から誘導できる。このエステル単位は、ポリ（イソフタレート−テレフタレート−レゾルシノールエステル）単位（別名「ＩＴＲ」エステル）であってもよい。
【００６０】
式（９）のエステル単位を含むポリ（カーボネート−エステル）は、コポリマーの合計質量に対して、１〜１００質量％未満の、１０〜１００質量％未満の、２０〜１００質量％未満の、あるいは４０〜１００質量％未満の、式（３）のビスフェノール化合物から誘導されたカーボネート単位と、０超〜９９質量％の、０超〜９０質量％の、０超〜８０質量％の、あるいは０超〜６０質量％の、芳香族ジカルボン酸と式（６）のジヒドロキシ化合物とから誘導されたエステル単位と、を含んでいてもよい。式（９）のアリーレートエステル単位を含む特定のポリ（カーボネート−エステル）は、ポリ（ビスフェノール−Ａカーボネート）−ｃｏ−ポリ（イソフタレート−テレフタレート−レゾルシノールエステル）である。
【００６１】
別の特定の実施形態では、該ポリ（カーボネート−エステル）は、式（３）のビスフェノールと式（６）のジヒドロキシ化合物との組み合わせから誘導された式（１）のカーボネート単位と、式（９）のアリーレートエステル単位と、を含む。式（３）のジヒドロキシ化合物から誘導されたカーボネート単位と、式（６）のジヒドロキシ化合物から誘導されたカーボネート単位と、のモル比は１：９９〜９９：１であってもよい。このタイプの特定のポリ（カーボネート−エステル）は、ポリ（ビスフェノール−Ａカーボネート）−ｃｏ−（レゾルシノールカーボネート）−ｃｏ−（イソフタレート−テレフタレート−レゾルシノールエステル）である。
【００６２】
ポリカーボネートは、界面重合や溶融重合などのプロセスで製造できる。界面重合の反応条件は変わり得るが、典型的なプロセスは一般に、二価フェノール反応物を苛性ソーダ水溶液または苛性カリ水溶液に溶解または分散させるステップと、得られた混合物を水非混和性溶媒媒体に添加するステップと、例えば約８〜約１２などにｐＨを制御した条件下、トリエチルアミンなどの触媒およびまたは相間移動触媒の存在下、前記反応混合物をカーボネート前駆体に接触させるステップと、を備える。最も一般的に使用される水非混和性溶媒としては、塩化メチレン、１，２−ジクロロエタン、クロロベンゼン、トルエンなどが挙げられる。
【００６３】
典型的なカーボネート前駆体としては、臭化カルボニルまたは塩化カルボニルなどのハロゲン化カルボニル、二価フェノールのビスハロホルメート（例えば、ビスフェノールＡ、ヒドロキノンなどのビスクロロホルメート）またはグリコールなどのビスハロホルメート（例えば、エチレングリコール、ネオペンチルグリコール、ポリエチレングリコールなどのビスハロホルメート）などのハロホルメートが挙げられる。これらのタイプのカーボネート前駆体の少なくとも１つを含む組み合わせも使用できる。典型的な実施形態では、カーボネート結合を形成する界面重合反応では、カーボネート前駆体としてホスゲンが用いられ、ホスゲン化反応と呼ばれる。
【００６４】
式：（Ｒ３）４Ｑ＋Ｘの触媒も使用可能な相間移動触媒に含まれる。式中、Ｒ３はそれぞれ、同じであっても異なっていてもよくＣ１−１０アルキル基であり；Ｑは窒素原子またはリン原子であり；Ｘは、ハロゲン原子、Ｃ１−８アルコキシ基あるいはＣ６−１８アリールオキシ基である。典型的な相間移動触媒としては、例えば、［ＣＨ３（ＣＨ２）３］４ＮＸ、［ＣＨ３（ＣＨ２）３］４ＰＸ、［ＣＨ３（ＣＨ２）５］４ＮＸ、［ＣＨ３（ＣＨ２）６］４ＮＸ、［ＣＨ３（ＣＨ２）４］４ＮＸ、ＣＨ３［ＣＨ３（ＣＨ２）３］３ＮＸおよびＣＨ３［ＣＨ３（ＣＨ２）２］３ＮＸ（式中、Ｘは、Ｃｌ−、Ｂｒ−、Ｃ１−８アルコキシ基またはＣ６−１８アリールオキシ基）が挙げられる。相間移動触媒の有効量は、ホスゲン化混合物中のビスフェノールの質量に対して、約０．１〜約１０質量％であってもよい。別の実施形態では、相間移動触媒の有効量は、ホスゲン化混合物中のビスフェノールの質量に対して、約０．５〜約２質量％であってもよい。
【００６５】
組成物の所望の特性に著しい悪影響を及ぼさないことを条件として、すべてのタイプのポリカーボネート末端基がポリカーボネート組成物で有用なものとして考慮される。
【００６６】
分枝鎖ポリカーボネートブロックは、重合中に分岐剤を添加することにより調製できる。これらの分岐剤としては、ヒドロキシル基、カルボキシル基、カルボン酸無水物基、ハロホルミル基あるいはこれらの官能基の混合物を含む少なくとも３つの官能基を含む多官能性有機化合物が挙げられる。具体的な例としては、トリメリット酸、無水トリメリット酸、トリメリット酸トリクロリド、トリス−ｐ−ヒドロキシフェニルエタン、イサチン−ビス−フェノール、トリス−フェノールＴＣ（１，３，５−トリス（（ｐ−ヒドロキシフェニル）イソプロピル）ベンゼン）、トリスーフェノールＰＡ（４（４（１，１−ビス（ｐ−ヒドロキシフェニル）−エチル）α，α−ジメチルベンジル）フェノール）、４−クロロホルミルフタル酸無水物、トリメシン酸およびベンゾフェノンテトラカルボン酸が挙げられる。分岐剤は、約０．０５〜約２．０質量％の量で添加できる。直鎖ポリカーボネートと分枝鎖ポリカーボネートとを含む混合物も使用できる。
【００６７】
重合中に、連鎖停止剤（キャッピング剤とも呼ぶ）が含まれていてもよい。連鎖停止剤によって分子量の成長速度が制限され、ポリカーボネートの分子量が制御される。典型的な連鎖停止剤としては、あるモノ−フェノール化合物、モノ−カルボン酸クロリドおよびまたはモノ−クロロホルメートが挙げられる。モノ−フェノール連鎖停止剤の例としては、フェノールなどの単環式フェノールと、ｐ−クミル−フェノール、レゾルシノールモノベンゾエートおよび、ｐ−およびターシャリ−ブチルフェノールなどのＣ１−Ｃ２２アルキル−置換フェノール；および、ｐ−メトキシフェノールなどのジフェノールのモノエーテルが挙げられる。８〜９個の炭素原子を有する分枝鎖アルキル置換基を有するアルキル置換フェノールも特定的に挙げられる。例えば、４−置換−２−ヒドロキシベンゾフェノンとその誘導体、アリールサリチレート、レゾルシノールモノベンゾエートなどのジフェノールのモノエステル、２−（２−ヒドロキシアリール）−ベンゾトリアゾールとその誘導体、２−（２−ヒドロキシアリール）−１，３，５−トリアジンとその誘導体などの、あるモノ−フェノール紫外線吸収剤もキャッピング剤として使用できる。
【００６８】
モノ−カルボン酸クロリドも連鎖停止剤として使用できる。これらのクロリド類としては、ベンゾイルクロリド、Ｃ１−Ｃ２２アルキル−置換ベンゾイルクロリド、トルオイルクロリド、ハロゲン−置換ベンゾイルクロリド、ブロモベンゾイルクロリド、シンナモイルクロリド、４−ナジミドベンゾイルクロリド、あるいはこれらの単環式クロリドの少なくとも１つを含む組み合わせなどの単環式モノ−カルボン酸クロリド；無水トリメリット酸クロリドおよびナフトイルクロリドなどの多環式モノ−カルボン酸クロリド；あるいは、これらの単環式および多環式モノ−カルボン酸クロリドの少なくとも１つを含む組み合わせが挙げられる。約２２個以下の炭素原子を有する脂肪族モノカルボン酸の塩化物は有用である。また、アクリロイルクロリドおよびメタクリロイルクロリドなどの脂肪族モノカルボン酸の官能化塩化物も有用である。また、フェニルクロロホルメート、アルキル−置換フェニルクロロホルメート、ｐ−クミルフェニルクロロホルメート、トルエンクロロホルメートあるいは、これらのクロロホルメートの少なくとも１つを含む組み合わせなどの単環式モノ−クロロホルメートを含むモノ−クロロホルメートも有用である。
【００６９】
あるいは、該ポリカーボネートの製造に溶融プロセスが使用できる。溶融重合プロセスでは、ポリカーボネートは一般に、エステル交換触媒の存在下、均一分散を形成するためのＢａｎｂｕｒｙ（登録商標）ミキサーまたは二軸スクリュー押出機などで、ジヒドロキシ反応物と、ジフェニルカーボネートなどのジアリールカーボネートエステルと、を溶融状態で共反応させることによって調製できる。揮発性の一価フェノールは、蒸留によって溶融反応物から除去され、ポリマーは、溶融残留物として単離される。ポリカーボネートの製造に特定的に有用な溶融プロセスでは、アリール上に電子吸引性置換基を有するジアリールカーボネートエステルが用いられる。電子吸引性置換基を有する特定的に有用なジアリールカーボネートエステルの例としては、ビス（４−ニトロフェニル）カーボネート、ビス（２−クロロフェニル）カーボネート、ビス（４−クロロフェニル）カーボネート、ビス（メチルサリチル）カーボネート、ビス（４−メチルカルボキシルフェニル）カーボネート、ビス（２−アセチルフェニル）カルボキシレート、ビス（４−アセチルフェニル）カルボキシレートあるいは、これらのエステルの少なくとも１つを含む組み合わせが挙げられる。また、有用なエステル交換触媒には、式：（Ｒ３）４Ｑ＋Ｘ（Ｒ３、ＱおよびＸはそれぞれ上記に定義したもの）の相間移動触媒が含まれる。典型的なエステル交換触媒としては、テトラブチルアンモニウムヒドロキシド、メチルトリブチルアンモニウムヒドロキシド、テトラブチルアンモニウムアセテート、テトラブチルホスホニウムヒドロキシド、テトラブチルホスホニウムアセテート、テトラブチルホスホニウムフェノラートあるいは、これらエステル交換触媒の少なくとも１つを含む組み合わせが挙げられる。
【００７０】
ポリカーボネートに関して上記に一般的に記載したように、該ポリエステル−ポリカーボネートも特に界面重合で調製できる。ジカルボン酸あるいはジオールそれ自体を利用しないで、対応する酸ハロゲン化物などの該酸またはジオールの反応性誘導体、特に、酸ジクロリドと酸ジブロミドが使用できる。従って、例えば、イソフタル酸、テレフタル酸またはこれらの酸の少なくとも１つを含む組み合わせを使用する代わりに、イソフタロイルジクロリド、テレフタロイルジクロリドまたはこれらのジクロリドの少なくとも１つを含む組み合わせが使用できる。
【００７１】
該ポリカーボネートの固有粘度は、温度２５℃のクロロホルム中で測定して、０．３〜１．５ｄＬ／ｇであり、具体的には０．４５〜１．０ｄＬ／ｇであり得る。該ポリカーボネートの質量平均分子量は、架橋スチレン−ジビニルベンゼンカラムを用い、ポリカーボネート標準に対して較正するゲル透過クロマトグラフィ（ＧＰＣ）で測定して、１０，０００〜２００，０００ダルトンであり、具体的には２０，０００〜１００，０００ダルトンである。ＧＰＣサンプルは１ｍｇ／ｍＬの濃度で調製され、１．５ｍＬ／ｍｉｎの流量で溶離される。異なる流動特性を有するポリカーボネートを組み合わせて使用し、全体で所望の流動特性を実現できる。ある実施形態では、ポリカーボネートは、Ａ３およびＡ４がそれぞれｐ−フェニレンであり、Ｙ２がイソプロピリデンであるビスフェノールＡ系である。該ポリカーボネートの質量平均分子量は、上記のようにＧＰＣで測定して、５，０００〜１００，０００ダルトンであり得、より具体的には、１０，０００〜６５，０００ダルトンであり得、さらにより具体的には１５，０００〜３５，０００ダルトンであり得る。
【００７２】
特に該ポリエステル−ポリカーボネートの分子量は一般に高く、固有粘度は、温度２５℃のクロロホルム中で測定して、０．３〜１．５ｄＬ／ｇであり、より好適には０．４５〜１．０ｄＬ／ｇである。これらのポリエステル−ポリカーボネートは分枝鎖であっても非分枝鎖であってもよく、質量平均分子量は一般に、ゲル透過クロマトグラフィで測定して、１０，０００〜２００，０００であり、より具体的には２０，０００〜１００，０００であろう。
【００７３】
ポリ（カーボネート−シロキサン）ブロックを含むポリカーボネートが使用できる。ポリシロキサンブロックは、式（１０）の構造のような繰り返しジオルガノシロキサン単位を含むポリジオルガノシロキサンである：
【化１９】
0006291475.tif 000020
式中、Ｒはそれぞれ独立に、同じであっても異なっていてもよく、一価のＣ１−１３有機基である。例えば、Ｒは、Ｃ１−Ｃ１３アルキル、Ｃ１−Ｃ１３アルコキシ、Ｃ２−Ｃ１３アルケニル基、Ｃ２−Ｃ１３アルケニルオキシ、Ｃ３−Ｃ６シクロアルキル、Ｃ３−Ｃ６シクロアルコキシ、Ｃ６−Ｃ１４アリール、Ｃ６−Ｃ１０アリールオキシ、Ｃ７−Ｃ１３アリールアルキル、Ｃ７−Ｃ１３アラルコキシ、Ｃ７−Ｃ１３アルキルアリールあるいはＣ７−Ｃ１３アルキルアリールオキシであり得る。これらの基は、フッ素、塩素、臭素、ヨウ素またはこれらのハロゲンの少なくとも１つを含む組み合わせで、完全にあるいは部分的にハロゲン化されてもよい。透明なポリシロキサン−ポリカーボネートが望ましい実施形態では、Ｒはハロゲンで置換されていない。これらのＲ基の組み合わせも同じコポリマーに使用できる。
【００７４】
式（１０）におけるＥの値は、熱可塑性組成物中の各成分のタイプと相対量、組成物の所望の特性および同様の考慮事項によって大きく変わり得る。Ｅの平均値は、一般に約２〜約１，０００であり、具体的には約２〜約５００であり、より具体的には約５〜約１００である。ある実施形態では、Ｅの平均値は約１０〜約７５であり、さらに別の実施形態では、約４０〜約６０である。Ｅの値が小さい場合、例えば約４０未満の場合、比較的多量のポリカーボネート−ポリシロキサンコポリマーの使用が望ましいものであり得る。逆に、Ｅの値が大きい場合、例えば約４０より大きい場合、比較的少量のポリカーボネート−ポリシロキサンコポリマーを使用できる。
【００７５】
第１のポリ（カーボネート−シロキサン）コポリマーのＥの平均値が第２（およびそれ以上）のポリ（カーボネート−シロキサン）コポリマーのＥのそれより小さい場合には、これらのコポリマーの組み合わせが使用できる。
【００７６】
ある実施形態では、ポリジオルガノシロキサンブロックは式（１１）のものである：
【化２０】
0006291475.tif 000021
式中、Ｅは上記に定義したものであり；Ｒはそれぞれ、同じであっても異なっていてもよく上記に定義したものでああり；Ａｒは同じであっても違っていてもよく、骨格が芳香族部分に直接結合した置換または未置換Ｃ６−Ｃ３０アリーレン基である。式（１１）のＡｒ基は、Ｃ６−Ｃ３０ジヒドロキシアリーレン化合物、例えば上式（３）または（６）のジヒドロキシアリーレン化合物から誘導できる。典型的なジヒドロキシアリーレン化合物は、１，１−ビス（４−ヒドロキシフェニル）メタン、１，１−ビス（４−ヒドロキシフェニル）エタン、２，２−ビス（４−ヒドロキシフェニル）プロパン、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニルｎ−ブタン、２，２−ビス（４−ヒドロキシ−１−メチルフェニル）プロパン、１，１−ビス（４−ヒドロキシフェニル）シクロヘキサン、ビス（４−ヒドロキシフェニルスルフィド）および１，１−ビス（４−ヒドロキシ−ｔ−ブチルフェニル）プロパンである。これらのジヒドロキシ化合物の少なくとも１つを含む組み合わせも使用できる。
【００７７】
別の実施形態では、ポリジオルガノシロキサンブロックは式（１２）のものである：
【化２１】
0006291475.tif 000022
式中、ＲとＥは上記に定義したものであり、Ｒ５はそれぞれ独立に、重合化されたポリシロキサン単位がその対応するジヒドロキシ化合物の反応残基である二価のＣ１−Ｃ３０炭化水素基である。
【００７８】
特定の実施形態では、ポリジオルガノシロキサンブロックは式（１３）のものである：
【化２２】
0006291475.tif 000023
式中、ＲとＥは上記に定義したものである。式（１３）のＲ６は二価のＣ２−Ｃ８脂肪族基である。式（１４）のＭはそれぞれ、同じであっても異なっていても良く、ハロゲン、シアノ、ニトロ、Ｃ１−Ｃ８アルキルチオ、Ｃ１−Ｃ８アルキル、Ｃ１−Ｃ８アルコキシ、Ｃ２−Ｃ８アルケニル、Ｃ２−Ｃ８アルケニルオキシ基、Ｃ３−Ｃ８シクロアルキル、Ｃ３−Ｃ８シクロアルコキシ、Ｃ６−Ｃ１０アリール、Ｃ６−Ｃ１０アリールオキシ、Ｃ７−Ｃ１２アラルキル、Ｃ７−Ｃ１２アラルコキシ、Ｃ７−Ｃ１２アルキルアリールまたはＣ７−Ｃ１２アルキルアリールオキシであり、ｎはそれぞれ独立に０、１、２、３または４である。
【００７９】
ある実施形態では、Ｍは、臭素または塩素、メチル、エチルまたはプロピルなどのアルキル基、メトキシ、エトキシまたはプロポキシなどのアルコキシ基、あるいは、フェニル、クロロフェニルまたはトリルなどのアリール基であり；Ｒ２は、ジメチレン基、トリメチレン基またはテトラメチレン基であり；Ｒは、Ｃ１−８アルキル、トリフルオロプロピルなどのハロアルキル、シアノアルキル、あるいはフェニル、クロロフェニルまたはトリルなどのアリールである。別の実施形態では、Ｒは、メチル、メチルとトリフルオロプロピルとの組み合わせ、またはメチルとフェニルとの組み合わせである。さらに別の実施形態では、Ｍはメトキシであり、ｎは１であり、Ｒ２は二価のＣ１−Ｃ３脂肪族基であり、Ｒはメチルである。
【００８０】
式（１３）のブロックは、式（１４）の対応するジヒドロキシポリジオルガノシロキサンから誘導され得る：
【化２３】
0006291475.tif 000024
式中、Ｒ、Ｅ、Ｍ、Ｒ６およびｎは上記に定義したものである。こうしたジヒドロキシポリシロキサンは、式（１５）のシロキサン水素化物間の白金触媒による添加の実現によって作られる：
【化２４】
0006291475.tif 000025
式中、ＲとＥは前述に定義したものであり、一価の脂肪族不飽和フェノールである。一価の脂肪族不飽和フェノールの典型的なものとしては、オイゲノール、２−アルキルフェノール、４−アリル−２−メチルフェノール、４−アリル−２−フェニルフェノール、４−アリル−２−ブロモフェノール、４−アリル−２−ｔ−ブトキシフェノール、４−フェニル−２−フェニルフェノール、２−メチル−４−プロピルフェノール、２−アリル−４，６−ジメチルフェノール、２−アリル−４−ブロモ−６−メチルフェノール、２−アリル−６−メトキシ−４−メチルフェノールおよび２−アリル−４，６−ジメチルフェノールが挙げられる。これらのフェノールの少なくとも１つを含む組み合わせも使用できる。
【００８１】
ポリ（ポリカーボネート−シロキサン）は、５０〜９９質量％のカーボネート単位と１〜５０質量％のシロキサン単位とを含み得る。この範囲内で、ポリ（カーボネート−シロキサン）は、７０〜９８質量％の、より具体的には７５〜９７質量％のカーボネート単位と、２〜３０質量％の、より具体的には３〜２５質量％のシロキサン単位と、を含む。
【００８２】
ポリ（カーボネート−シロキサン）の質量平均分子量は、架橋スチレン−ジビニルベンゼンカラムを用い、サンプル濃度１ｍｇ／ｍＬとし、ポリカーボネート標準で較正するゲル透過クロマトグラフィで測定して、２，０００〜１００，０００ダルトンであり得、具体的には５，０００〜５０，０００ダルトンであり得る。
【００８３】
ポリ（カーボネート−シロキサン）のメルトボリュームフローレートは、３００℃／１．２ｋｇで測定して、１〜５０ｃｃ／１０ｍｉｎであり、具体的には２〜３０ｃｃ／１０ｍｉｎであり得る。流動特性の異なるポリオルガノシロキサン−ポリカーボネートの混合物を用いて、全体として所望の流動特性を達成できる。
【００８４】
前述のポリカーボネート類は、単独で使用しても組み合わせで使用してもよく、例えば、ホモポリカーボネートと少なくとも１つのポリ（カーボネート−エステル）との組み合わせ、あるいは２つ以上のポリ（カーボネート−エステル）類の組み合わせで使用してもよい。異なるポリ（カーボネートエステル）類の混合物をこれらの組成物に使用してもよい。
【００８５】
一部の実施形態では、該繊維質基質を含む樹脂は、二成分繊維押出として既知の繊維押出プロセス中に混合もされ得る。こうした実施形態では、既知の方法に準じて、第１のポリマーを第２のポリマーと共に溶融紡糸してコア／シース繊維を形成できる。２成分繊維および多成分繊維の製造方法は周知であり、ここで詳細に説明する必要はない。例えば、米国特許第５，２２７，１０９号（参照により本明細書に援用される）には、シース成分およびコア成分それぞれをシース−コア関係に移動させるように選択された流路を画定する複数の隣接するプレートが組み込まれた紡糸パックにおける、シース−コア関係の２成分繊維の形成について記載されている。また、米国特許第５，４５８，９７２号（参照により本明細書に援用される）に開示されているものなどのより複雑な多成分繊維形態も本明細書でのコアシース用語内で考慮される。同特許には、３つの脚と、３つの頂点および軸センターを画定する三葉キャピラリを用い、第１の溶融ポリマー組成物を軸センターに移動させ、第２の溶融ポリマー組成物を該頂点の内の少なくとも１つに送ることによる多成分三葉繊維の製造方法が記載されている。製造された繊維は、コア外表面と、コア外表面の少なくとも約１／３に隣接するシースと、を画定する三葉コアを有する。
【００８６】
種々の実施形態では、第１のポリマーがコア繊維、第２のポリマーがシース繊維であってもよく、あるいは、第２のポリマーがコア繊維、第１のポリマーがシース繊維であってもよい。第１および第２のポリマーは、上記の有用な繊維の文脈で記載したいずれかのポリマーであってもよい。
【００８７】
ある実施形態では、ポリエーテルイミドがコアであり、ポリカーボネートが外層であろう。この実施形態では、マット内の繊維をより均一に結合するであろう。別の実施形態では、任意の高温、高強度ポリマーがコアであり、ポリエーテルイミドが外層であろう。こうしたコアポリマーの例としては、ポリエチレンテレフタレートや半結晶ポリエチレンおよびプロピレンの変異体などの、応力誘導結晶化材料、半結晶ポリマーあるいは結晶ポリマーが挙げられる。この例としては、ＳｐｅｃｔｒａやＤｙｎｅｅｍａ、液晶ポリマー、アラミド（パラ−およびメタ−）、ポリ（ｐ−フェニレン−２，６−ベンゾビスオキサゾール）Ｚｙｌｏｎ、ポリアクリロニトリル繊維、ポリアミドなどがあり、一部の実施形態では、窒化ケイ素繊維および炭素繊維である。この実施形態では、紙の構造化において、所定の領域上での材料の分散の均一性が向上するであろう。この実施形態では、このような非常に薄い生成物での均一分散に重要なより細い繊維の生産も可能になるであろう。
【００８８】
円網抄紙機や長網抄紙機などの既知の製紙技術を用いて、電気絶縁紙を製造してもよい。一般に、繊維を裁断し不純物を取り除いて適切な繊維サイズとする。水などの懸濁溶媒に合成繊維とバインダーを添加して、繊維と水との混合物を形成する。
【００８９】
その後、水を排水しながら混合物を篩にかけ、紙シートを形成する。スクリーンは、縦方向と呼ばれるシートが移動する方向に繊維を方向付ける傾向がある。その結果、得られた絶縁紙は、横方向と呼ばれる垂直方向よりも縦方向の引張強度が大きくなる。紙シートは、スクリーンからロール上に、さらに紙内の水分を除去する他の処理装置を通って搬送される。
【００９０】
基板には、繊維質基板の表面に接着されたポリマーフィルムの層がさらに含まれていてもよい。こうしたフィルムには、記載のように使用されれば、請求項に記載の範囲の最終特性を生み出すいずれかのポリマーが含まれる。ある典型的な実施形態では、このポリマーフィルムはポリエーテルイミドフィルムである。ポリマーフィルムの厚みは、０超〜５０μｍ、４〜４０μｍあるいは５〜３０μｍである。一般に、ポリマーフィルムは、繊維質基板の第１の表面および第２の表面に接着される。また、繊維質基板の複数の層とポリマーフィルムは、組み合わせできる。例えば、繊維質基板の２つの層は、ポリマーフィルムの３つの層と交互に存在していてもよい。反りを回避するために、繊維質基板とポリマーフィルムとの組み合わせが左右対称であることが望ましい。繊維質基板とポリマーフィルムとのスタックは一般に、プレス機内での圧密化によって接合される。
【００９１】
繊維質基板の絶縁破壊強度は４００Ｖ／ｍｉｌ超であり、例えば、４５０、５００、５５０、６００、６５０、７００、７５０、８００、８５０、９００、９５０あるいは１０００Ｖ／ｍｉｌ超（Ｖ／ｍｉｌ＝０．３９３７ｋＶ／ｃｍであり、前述の値はそれぞれ、１７７、１９７、２１６、２３６、２５６、２７６、２９５、３１５、３３５、３５４、３７４あるいは３９４ｋＶ／ｃｍ超となる）であり得る。
【００９２】
繊維質基板は、当分野では既知の種々の面密度（一般には、ｇ／ｍ２（ＧＳＭ）で表される）で調製されてもよい。一般に、繊維質基板の密度は、５〜２００ＧＳＭあるいは２０〜１００ＧＳＭであってもよい。ある典型的な実施形態では、圧密化繊維質基板の密度は８０ＧＳＭである。
【００９３】
種々の気孔率を有する繊維質基板が調製できる。気孔率の測定方法は当業者には既知であり、例えばＩＳＯ５６３６−５：２００３などがある。この技術でのガーリー秒（Ｇｕｒｌｅｙ  ｓｅｃｏｎｄ）またはガーリー単位は、空気１００ｃｍ３が水圧差４．８８インチ（０．１８８ｐｓｉ）において所定の材料１．０ｉｎ２を通過するのに必要な秒数を表す単位であり、単位はｓ・ｉｎ２／ｄＬである。ＳＩ単位系では、１ｓ・ｉｎ２／ｄＬ＝６．４５１６ｓ／ｍ（ｍ：空気カラム）である。一実施形態では、電気絶縁紙の気孔率は、１０超〜１２０ｓ・ｉｎ２／ｄＬ（ガーリー秒）未満（６４超〜７７４ｓ／ｍ未満（ｍ：空気カラム）である。
【００９４】
別の一般的な態様では、電気器具の構築方法は、導体を供給するステップと、電気絶縁紙を供給するステップと、導体の少なくとも一部を絶縁紙で囲むステップと、を備える。
【００９５】
別の一般的な態様では、絶縁された導体は、電気絶縁紙で少なくとも部分的に囲まれた電気伝導体を含む。一部の用途では、絶縁導体は変圧器に組み込まれ得る。
【００９６】
繊維質基板の厚みは０超〜８００μｍ未満である。一部の実施形態では、厚みは０〜５００μｍである。他の実施形態では、厚みは２５〜２００μｍである。
【００９７】
繊維質基板の吸水率は一般に、相対湿度１００％の水飽和状態で５質量％以下である。他の実施形態では、吸水率は３％以下であり、典型的な実施形態では、２％以下である。
【００９８】
前述の実施形態は、液晶ポリマーが使用される実施形態に係るが、一部の実施形態では、液晶ポリマーなしで繊維質基板を作ることもできると考えられる。そのため、一部の実施形態では、本発明は、繊維組成物であって、その中の繊維の合計質量に対して、３５〜７０質量％のポリイミド繊維、一部の実施形態では、２０〜８０質量％のポリイミド繊維と、少なくとも５質量％の芳香族ポリアミドフィブリッドと、を含む繊維組成物の圧密化生成物を含む繊維質基板であって、前記ポリイミド繊維と芳香族ポリアミドフィブリッドは、
（１）少なくとも１００ＭΩ−ｃｍの抵抗率と、
（２）少なくとも４００Ｖ／ｍｉｌ（約１５７．５ｋＶ／ｃｍ）、あるいは６００Ｖ／ｍｉｌ（２３６ｋＶ／ｃｍ）超の絶縁破壊強度と、
（３）ＮＥＭＡクラスＦ（１５５℃）およびＮＥＭＡクラスＨ（１８０℃）の基準を超える熱耐性能および相対湿度１００％の水飽和状態での吸水率が５質量％以下と、
（４）Ｅｌｍｅｎｄｏｒｆ引裂強度として測定して、少なくとも８５ｍＮの引裂強度と、
（５）０ｍｍ超〜５００μｍ未満の厚みと、を有する繊維質基板の生成に十分な量で存在する繊維質基板に係る。
【００９９】
（実施例）
以下の実施例は例示であり、限定するものではない。
【０１００】
（材料）
この実施例では以下の材料を用いた。
【０１０１】
【表１】
0006291475.tif 000026
【０１０２】
（技術と手順）
製紙技術：水中で繊維を混合して繊維スラリーを形成した。繊維をメッシュ上に堆積して層を形成し、１２インチ×１２インチのハンドプレス機内で脱水した。層の圧密化は以下のように行った。
【０１０３】
圧密化条件：シリコーンブラダーと、下部のステンレス鋼板を覆うアルミホイルの被覆シートと、を載荷して、サンプルを収容するＴＭＰ真空プレス機を用意した。混合繊維のサンプルをハンドプレス機から取り出し、アルミホイル上に置いた。その後、プレスプレートを閉じ、内部の温度１００°Ｆ（約３７．８℃）、最低システム圧５トンで上部のステンレス鋼板をサンプルに接触させた。その後、温度セレクタを４６０°Ｆ（約２３７．８℃）に設定した。温度計が３５０°Ｆ（約１７６．７℃）を示した時に格納扉を閉じ、圧力設定を最大にして減圧を開始し圧力を２８．９ｍｍ  Ｈｇ未満に維持した。プラテンが４６０°Ｆ（約２３７．８℃）に達した時に、温度設定を１００°Ｆ（約３７．８℃）にして冷却を開始し、圧力設定を２００トン（２，７７８ｐｓｉ）として維持した。１００°Ｆ（約３７．８℃）に冷却された時に、設定圧力を０にして真空を中止し、扉を開けてサンプルを取り出した。
【０１０４】
空気中または含浸オイル中、３インチ径電極上で１インチ電極を用いて試験したＡＣ絶縁破壊強度試験手順−ＡＳＴＭ  Ｄ−１４９３、電圧印加：１００Ｖ／秒、トリップ限界値：約０．１ｍＡ
【０１０５】
（実施例１および２、比較実施例Ａ、Ｂ、Ｃ、Ｄ、Ｅ）
以下のサイズの識別された材料の繊維を作り、記載の割合で混合して、記載の技術による紙を製造した。
【０１０６】
実施例１，２：６５％Ｕｌｔｅｍ繊維−２ｄｐｆ×６ｍｍ；２５％Ｖｅｃｔｒａｎ繊維−２．８ｄｔｅｘ×５ｍｍ；１０％Ｔｗａｒｏｎフィブリッド。
【０１０７】
比較実施例Ａは、Ｎｏｍｅｘ（登録商標）電気グレード紙である。
【０１０８】
比較実施例Ｂ、Ｃ、Ｄ、Ｅ：６５％Ｕｌｔｅｍ繊維−２ｄｐｆ×６ｍｍ；２５％Ｖｅｃｔｒａｎ繊維−２．８ｄｔｅｘ×５ｍｍ；１０％Ｌｅｘａｎ  ＦＳＴ繊維−２ｄｐｆ×６ｍｍ。
【０１０９】
ＡＣ絶縁破壊強度手順に準じてサンプルを評価した結果を表２に示す。
【０１１０】
【表２】
0006291475.tif 000027
【０１１１】
ポリアラミドフィブリッドを含む実施例１および２の本発明による電気グレード紙は、比較実施例ＡのＮｏｒｍｅｘ紙より優れたＡＣ絶縁破壊強度（「ＢＤＳ」）性能を達成した。実施例１はＢＤＳ６５０Ｖ／ｍｉｌ（約２５５．９ｋＶ／ｃｍ）を記録し、実施例２はＢＤＳ７１５Ｖ／ｍｉｌ（約２８１．５ｋＶ／ｃｍ）を記録したが、その両方とも比較実施例ＡのＢＤＳ６２０Ｖ／ｍｉｌ（約２４４．１ｋＶ／ｃｍ）を上回った。これら３つのサンプルはすべて同じ厚みの３ｍｍであった。ポリアラミドフィブリッドの代わりにＬｅｘｒａｎ  ＦＳＴを含む比較実施例Ｂ、Ｃ、ＤおよびＥの絶縁破壊強度は、Ｎｏｒｍｅｘの比較実施例Ａより劣っていた。
【０１１２】
あるいは、本組成物あるいは方法は一般に、本明細書で開示した適切な成分またはステップの任意のものを含み、または任意のものから構成され、または任意のものから本質的に構成されてもよい。本発明は、追加としてあるいは代替として、従来技術組成物に使用されてきた、あるいは本発明の請求項に記載の機能およびまたは目的の実現には不要な成分、材料、含有物、補助剤または種あるいはステップの任意のものを含まないあるいは実質的に含まないように処方されてもよい。
【０１１３】
「任意な」または「任意に」は、続いて記載される事象あるいは状況が生じても生じなくてもよく、該記載には該事象が生じる場合と生じない場合を含むことを意味する。
【０１１４】
量に関連して用いた「約」は、記載された数値を含むものであり、文脈上決定される意味（例えば、特定の量の測定に関連した誤差の程度を含む）を有するものである。
【０１１５】
「±１０％」は、表示された測定が記載された数値の−１０％の量から＋１０％の量の範囲であり得ることを意味する。
【０１１６】
同じ成分あるいは特性に係る範囲はすべて終点を含むものであり、該終点は互いに独立に組み合わせ可能である。これらの範囲は、すべての中間点と任意の範囲を含む（例えば、「約２５質量％までの、あるいはより具体的には約５質量％〜約２０質量％」の範囲は、終点と、「約５質量％〜約２５質量％」（約１０質量％〜約２３質量％など）の範囲の全ての中間点と、を含む）。
【０１１７】
本明細書での接尾辞「（類）」は、それが修飾するアイテムが単数または複数含まれることを意図し、従って、そのアイテムは１つまたは複数含まれる（例えば、着色剤（類）は、１つまたは複数の着色剤が含まれる）。
【０１１８】
本明細書での「第１の」、「第２の」など、および「一次の」、「二次の」などは、いかなる順序や量または重要度を示すものではなく、ある要素と他の要素とを区別するために使用されるものである。
【０１１９】
本明細書での「正面」、「裏」、「底」およびまたは「頂部」は、別途明示がある場合を除き、単に記載の便宜上使用されているものであり、いずれか１つの位置もしくは空間の方向に限定されるものではない。
【０１２０】
「組み合わせ」は、配合物、混合物、混ぜもの、反応生成物などを含む。
【０１２１】
別途明示がある場合を除き、本明細書で使用される技術的および科学的用語は、本発明が属する分野の当業者に共通に理解されるものと同じ意味を有する。
【０１２２】
化合物は標準命名法を用いて記載される。例えば、表記のいかなる基によっても置換されていない位置は、その価電子帯が表示された結合または水素原子によって満たされているものと理解されるべきである。２つの文字または記号間以外のダッシュ（「−」）は、置換基の結合点を示す。例えば、−ＣＨＯは、カルボニル基の炭素を経由して結合される。
【０１２３】
引用された特許、特許出願および他の参考文献はすべて、参照により本明細書に援用される。しかしながら、本出願中の用語が援用された参考文献の用語と矛盾するか対立する場合、本出願の用語が援用された参考文献の矛盾する用語に優先する。
【０１２４】
本発明は少なくとも以下の実施形態を含む。
【０１２５】
実施形態１：繊維組成物であって、その中の繊維の合計質量に対して、３５〜７０質量％のポリイミド繊維と、少なくとも５質量％の芳香族ポリアミドフィブリッドと、２０〜３０質量％の液晶ポリマー繊維と、を含む繊維組成物の圧密化生成物であって、厚みが０超〜２００μｍ未満の前記生成物を含む繊維質基板繊維組成物中の繊維に繊維組成物を含むことの圧密化生成物を合計質量に対して含む繊維質基板。
【０１２６】
実施形態２：前記基板は、１０質量％未満のポリカーボネート繊維を含む実施形態１に記載の繊維質基板。
【０１２７】
実施形態３：前記繊維組成物は、５０〜７０質量％のポリイミド繊維と、５超〜２０質量％の芳香族ポリアミドフィブリッドと、２５〜３０質量％の液晶ポリマー繊維と、を含む実施形態１または実施形態２に記載の繊維質基板。
【０１２８】
実施形態４：前記繊維組成物は、６０〜７０質量％のポリイミド繊維と、５超〜２０質量％の芳香族ポリアミド繊維と、５〜２０質量％の液晶ポリマー繊維と、を含む実施形態１または実施形態２に記載の繊維質基板。
【０１２９】
実施形態５：前記ポリイミド繊維は、多分散指数が２．２〜２．５のポリエーテルイミドである実施形態１乃至実施形態４のいずれかに記載の繊維質基板。
【０１３０】
実施形態６：前記芳香族ポリアミドは、芳香族パラ−ポリアミドである実施形態１乃至実施形態５のいずれかに記載の繊維質基板。
【０１３１】
実施形態７：前記芳香族ポリアミドは、ポリ（ｐ−フェニレンテレフタルアミド）、ポリ（ｐ−フェニレンテレフタルアミド−ｃｏ−３’４’−オキシジフェニレンテレフタルアミド）あるいはこれらのアラミドの少なくとも１つを含む組み合わせである実施形態１乃至実施形態６のいずれかに記載の繊維質基板。
【０１３２】
実施形態８：前記液晶ポリエステルは、ポリ（４−ヒドロキシ安息香酸−ｃｏ−６−ヒドロキシ−２−ナフトエ酸）である実施形態１乃至実施形態７のいずれかに記載の繊維質基板。
【０１３３】
実施形態９：前記基板は、
（１）少なくとも１７７ｋＶ／ｃｍの絶縁破壊強度、
（２）ＮＥＭＡクラスＦ（１５５℃）およびＮＥＭＡクラスＨ（１８０℃）の基準を超える熱耐性能と相対湿度１００％の水飽和状態での吸水率が５質量％以下、
（３）Ｅｌｍｅｎｄｏｒｆ引裂強度として測定して、少なくとも８５ｍＮの引裂強度、
（４）少なくとも１０００ＭΩ−ｃｍの抵抗率、の特性のうちの少なくとも１つを有する実施形態１の繊維質基板。あるいは、この実施形態での前記絶縁破壊強度は、１９７、２１６、２３６、２５６、２７６、２９５、３１５、３３５、３５４、３７４あるいは３９４ｋＶ／ｃｍ超であってもよい。
【０１３４】
実施形態１０：前記ポリイミド繊維は、ステープル繊維であり、前記芳香族ポリアミド繊維はフィブリッドであり、前記液晶ポリエステル繊維は連続繊維である実施形態１乃至実施形態９のいずれかに記載の繊維質基板。
【０１３５】
実施形態１１：前記ポリイミド繊維の長さは４〜８ｍｍであり、線密度は１．５〜５ｄｔｅｘである実施形態１乃至実施形態１０のいずれかに記載の繊維質基板。
【０１３６】
実施形態１２：前記アラミドフィブリッドの長さは０超〜０．３ｍｍ未満、幅は０超〜０．３ｍｍ未満、高さは０超〜０．１ｍｍ未満である実施形態１乃至実施形態１１のいずれかに記載の繊維質基板。
【０１３７】
実施形態１３：前記液晶ポリエステル繊維の長さは３〜６ｍｍであり、線密度は１．７〜２．８ｄｔｅｘである実施形態１乃至実施形態１２のいずれかに記載の繊維質基板。
【０１３８】
実施形態１４：前記基板の厚みは０μｍ超〜５００μｍである実施形態１乃至実施形態１３のいずれかに記載の繊維質基板。
【０１３９】
実施形態１５：前記基板の厚みは２５μｍ〜２００μｍである実施形態１乃至実施形態１４のいずれかに記載の繊維質基板。
【０１４０】
実施形態１６：前記繊維質基板中に含浸された熱硬化性ポリマーまたは熱可塑性ポリマーをさらに含む実施形態１乃至実施形態１５のいずれかに記載の繊維質基板。
【０１４１】
実施形態１７：実施形態１乃至実施形態１６のいずれかに記載の繊維質基板を含む物品。
【０１４２】
実施形態１８：前記物品は、モータ、ジェネレータまたは変圧器の相分離器、一次絶縁体または二次絶縁体である実施形態１７に記載の物品。
【０１４３】
実施形態１９：懸濁溶媒と、繊維組成物であって、その中の繊維の合計質量に対して、３５〜７０質量％のポリイミド繊維、少なくとも５質量％の芳香族ポリアミド繊維および５〜３０質量％の液晶ポリマー繊維を含む繊維組成物と、を含むスラリーから層を形成するステップと、前記層から水を取り除くステップと、前記層を圧密化して繊維質基板を形成するステップと、を備える繊維質基板の調製プロセス。
【０１４４】
実施形態２０：前記圧密化ステップは静圧プレス機内で行われる実施形態１９に記載のプロセス。
【０１４５】
実施形態２１：前記層は、前記プロセスの少なくとも一部の間、減圧される実施形態２０に記載のプロセス。
【０１４６】
実施形態２２：前記圧密化ステップは、連続ロールプレス機内で行なわれる実施形態２１に記載のプロセス。前記圧密化ステップが連続ロールプレス機内で行なわれる（別名カレンダーステップ）実施形態では、紙（繊維質基板）は好適には、圧密化ステップの直前に予備加熱される。
【０１４７】
実施形態２３：実施形態１９乃至実施形態２３のいずれかに記載のプロセスで製造される繊維質基板。
【０１４８】
実施形態２４：実施形態２３に記載の繊維質基板を含む物品。
【０１４９】
典型的な実施形態を参照して本発明を説明したが、本発明の範囲から逸脱することなく、種々の変更が可能であり、その要素を均等物で置換できることは当業者には理解されるであろう。また、本発明の本質的な範囲から逸脱することなく、多くの変更を行って特定の状況や材料を本発明が教示するものに適応させられる。したがって、本発明は、その実施のために考慮された最良の実施形態として開示された特定の実施形態に限定されることなく、特許請求の範囲に含まれるすべての実施形態を包含するものと意図される。